СВАРНОЕ СОЕДИНЕНИЕ

1. Сварное соединение, полученное путем сварки с использованием сварочного материала, имеющего химический состав, включающий Cr: от 15,0 мас.% до 35,0 мас.%; и Ni: от 40,0 мас.% до 70,0 мас.%, содержащее:
основной материал, имеющий химический состав:
C: от 0,03 мас.% до 0,075 мас.%;
Si: от 0,6 мас.% до 2,0 мас.%;
Mn: от 0,05 мас.% до 2,5 мас.%;
P: до 0,04 мас.%;
S: до 0,015 мас.%;
Cr: больше чем 16,0 мас.% и меньше чем 23,0 мас.%;
Ni: не меньше чем 20,0 мас.% и меньше чем 30,0 мас.%;
Cu: от 0,5 мас.% до 10,0 мас.%;
Mo: меньше чем 1 мас.%;
Al: до 0,15 мас.%;
N: от 0,005 мас.% до 0,20 мас.%;
O: до 0,02 мас.%;
Ca: от 0 мас.% до 0,1 мас.%;
REM: от 0 мас.% до 0,15 мас.%;
V: не меньше чем 0 мас.% и меньше чем 0,5 мас.%; и
Nb: от 0 мас.% до 2 мас.%;
с остатком из железа и примесей; и
металл первого слоя шва, имеющий химический состав, включающий содержание железа в пределах от 10 мас.% до 40 мас.%.
2. Сварное соединение по п. 1, в котором основной материал имеет химический состав, включающий один или два элемента, выбираемых из группы, состоящей из:
Ca: от 0,005 мас.% до 0,1 мас.%, и
REM: от 0,005 мас.% до 0,15 мас.%.
3. Сварное соединение по п. 1 или 2, в котором основной материал имеет химический состав, включающий один или два элемента, выбираемых из группы, состоящей из:
V: не меньше чем 0,002 мас.% и меньше чем 0,5 мас.%; и
Nb: от 0,005 мас.% до 0,15 мас.%.
4. Сварное соединение по любому из пп. 1-3, в котором металл первого слоя шва имеет химический состав:
C: от 0,01 мас.% до 0,15 мас.%;
Si: от 0,01 мас.% до 4,0 мас.%;
Mn: от 0,05 мас.% до 3,0 мас.%;
P: до 0,03 мас.%;
S: до 0,015 мас.%;
Cr: больше чем 16,0 мас.% и меньше чем 32,0 мас.%;
Ni: не меньше чем 20,0 мас.%;
Cu: от 0,03 мас.% до 5,0 мас.%;
Al: до 1,0 мас.%;
N: от 0,005 мас.% до 0,2 мас.%;
O: до 0,02 мас.%;
Ti: от 0 мас.% до 0,5 мас.%;
Mo: от 0 мас.% до 8 мас.%;
Nb: от 0 мас.% до 3 мас.%;
Co: от 0 мас.% до 15 мас.%, и
Fe: от 10 мас.% до 40 мас.%,
с остатком, представляющим собой примеси.
5. Сварное соединение по любому из пп. 1-4, в котором сварочный материал имеет химический состав:
C: от 0,01 мас.% до 0,15 мас.%;
Si: до 4,0 мас.%;
Mn: от 0,01 мас.% до 3,5 мас.%;
P: до 0,03 мас.%;
S: до 0,015 мас.%;
Cr: от 15,0 мас.% до 35,0 мас.%;
Ni: от 40,0 мас.% до 70,0 мас.%;
Cu: от 0,01 мас.% до 4,0 мас.%;
Al: от 0 мас.% до 1,5 мас.%;
N: от 0,005 мас.% до 0,1 мас.%;
O: до 0,03 мас.%;
Ti: от 0 мас.% до 1,0 мас.%;
Mo: от 0 мас.% до 15 мас.%;
Nb: от 0 мас.% до 5 мас.%; и
Co: от 0 мас.% до 15 мас.%,
с остатком из железа и примесей.
6. Сварное соединение по п. 5, в котором сварочный материал имеет химический состав, включающий:
Al: от 0,15 мас.% до 1,5 мас.%;
Ti: от 0,15 мас.% до 1,0 мас.%; и
Mo: от 7 мас.% до 15 мас.%,
причем химический состав сварочного материала дополнительно включает по меньшей мере один элемент из Nb: от 0,1 мас.% до 5 мас.% и Co: от 0,1 мас.% до 15 мас.%.
7. Сварное соединение по п. 5, в котором сварочный материал имеет химический состав, включающий:
Si: от 0,5 мас.% до 4,0 мас.%.